(57)【要約】                                                                  【課題】  ポリウレタンフォームに近い良好な反撥弾性とソフトな触感を備えた、耐光性、洗濯耐久性を有する、ブラジャー、スリップ、ボディスーツ等の婦人用ファンデーションのカッブ部に使用するブラジャーカップ用基材を提供すること。  【解決手段】  不織布の構成繊維間を、スチレン系エラストマーとパラフィン系オイルとの混合物で固定して成り、不織布と混合物との重量比を１：０．１〜５の範囲にし、またスチレン系エラストマーとパラフィン系オイルとの混合比を１：０．５〜１０の範囲にして成る。【選択図】  なし【特許請求の範囲】
【請求項１】
不織布の構成繊維間をスチレン系エラストマーとパラフィンオイルとの混合物で固定したことを特徴とするブラジャーカップ用基材。
【請求項２】
不織布と混合物との重量比が１：０．１〜５である請求項１に記載のブラジャーカップ用基材。
【請求項３】
スチレン系エラストマーとパラフィンオイルとの混合比が１：０．５〜１０である請求項１に記載のブラジャーカップ用基材。
【発明の詳細な説明】
【技術分野】
【０００１】
本発明は、ブラジャー、スリップ、ボディスーツ等の婦人用ファンデーションのカップ部に使用するブラジャーカップ用基材（以下、単に基材ということもある）に関する。
【背景技術】
【０００２】
この種基材には、良好な反撥弾性とソフトな触感を有する軟質ポリウレタンフォームが多く使用されている。しかし、軟質ポリウレタンフォームからなる基材は、通気性、耐光性の点で問題があった。というのは、ポリウレタンフォームは、通気性が悪く、紫外線によって黄変、劣化し易いからである。
【０００３】
また、不織布と軟質ポリウレタンフォームとを積層して、ニードルパンチで接合した基材や、ラミネート法でボンディングした基材も使用されている。しかし、この種の基材でも、軟質ポリウレタンフォームを用いているため、上記問題（通気性、耐光性）が解消されないばかりか、層間が繊維で交絡されていないため、洗濯すると層間剥離が生じ易く、洗濯耐久性の点で問題があった。
【０００４】
よって、不織布単独で基材を構成することが一般に試みられている。しかし、従来の不織布用接着樹脂（エマルジョンポリマー）を用いた不織布製基材は、通気性を備えるものの、反撥弾性、触感、耐光性の点で十分に満足できるものではなかった。というのは、例えば、不織布用接着樹脂して、ポリアクリル酸エステル（通称アクリルエマルジョン）を用いると、良好な反撥弾性やソフトな触感が得難く、またポリウレタン（通称ウレタンエマルジョン）を用いると、紫外線による黄変、劣化が回避できないからである。
【０００５】
この改善策として、出願人は、ポリエステル繊維を交絡した不織布の構成繊維間を、ポリエステル樹脂とイソシアナート樹脂との混合結合剤で接着したものを提案した（特許文献１）。
【特許文献１】特開２００３−２３９１０７号公報
【発明の開示】
【発明が解決しようとする課題】
【０００６】
本発明は、特許文献１をさらに改良したもので、ポリウレタンフォームに近い良好な反撥弾性とソフトな触感を備えた、耐光性、洗濯耐久性を有するブラジャーカップ用基材を提供することを課題とする。
【課題を解決するための手段】
【０００７】
本発明のブラジャーカップ用基材は、不織布の構成繊維間をスチレン系エラストマーとパラフィン系オイルとの混合物で固定して成る（請求項１）。
【０００８】
この手段によれば、スチレン系エラストマーとパラフィン系オイルとの混合物が構成繊維間を固定しているから、良好な反撥弾性とソフトな触感を備えると共に、洗濯耐久性、耐光性を備えている。
【０００９】
本発明において、不織布と混合物との重量比は１：０．１〜５の範囲の構成（請求項２）が好適である。というのは、０．１未満であると反撥性、ソフト性が欠如して触感が悪くなり、５を越えると通気性や洗濯耐久性が損なわれる傾向になるからである。
【００１０】
また、スチレン系エラストマーとパラフィン系オイルとの混合比は１：０．５〜１０の範囲の構成（請求項３）が好適である。というのは、０．５未満になると硬くなって、反撥性、ソフト性が欠如して触感が悪くなり、１０を越えるとパラフィン系オイルが滲み出したり、混合物が脆くなって、洗濯耐久性が損なわれる傾向になるからであり、より好ましい範囲としては、１：１〜５である。
【発明の効果】
【００１１】
本発明のブラジャーカップ用基材は、ポリウレタンフォームに近い良好な反撥弾性とソフトな触感を有し、かつ耐光性、洗濯耐久性にも優れるという利点がある。
【発明を実施するための最良の形態】
【００１２】
不織布を構成する繊維としては、天然繊維でもよいが、主としてポリエステル繊維、ポリプロピレン繊維、ナイロン繊維などの化学繊維を単独又は２種以上を混合して用いることができる。耐久性や耐変色性を考慮すると、ポリエステル繊維が好ましい。
【００１３】
スチレン系エラストマーとしては、スチレン−ポリ（エチレン−ブチレン）−スチレン；ＳＥＢＳ、スチレン−ポリ（エチレン−プロピレン）−スチレン；ＳＥＰＳ、スチレン−エチレン−プロピレン−スチレン；ＳＥＥＰＳ、スチレン−エチレン−プロピレン；ＳＥＰなどスチレンブロックとオレフィン構造のエラストマーブロックで構成されたトリブロックのブロック共重合体を用いることができるが、耐光性やエラストマー特性を考慮すると、トリブロック共重合体のＳＥＢＳ、ＳＥＰＳ、ＳＥＥＰＳを用いるのが好ましい。
【００１４】
また、パラフィン系オイルは、スチレン系エラストマーの可塑剤として使用しており、アロマ系オイル、ナフテン系オイルも使用することができるが、スチレン系エラストマーとの相溶性や耐光性を考慮すると、パラフィン系オイルが好ましい。
【００１５】
溶媒（例えばキシレン）で溶かしたスチレン系エラストマーとパラフィン系オイルとを混合した溶液の不織布への適用は、含浸加工が好適である。
【実施例】
【００１６】
ポリエステル繊維６．６ｄｔｅｘ×５１ｍｍ１００％を用いて、目付１００ｇ／ｍ2 の繊維ウェブを形成した。次に、この繊維ウェブに、キシレンで溶かしたＳＥＢＳとパラフィン系オイルとを重量比で５０：５０（１：１）の割合で混合した混合溶液を、ＳＥＢＳの固形分濃度を２０％に調整して含浸加工した。そして、ＳＥＢＳとパラフィン系オイルとの混合物が固形分量２０ｇ／ｍ2 になるようにマングルによる絞り加工を施した後、１４０〜１５０℃で１０分間乾燥処理を施して、目付１２０ｇ／ｍ2 、厚み１０ｍｍのブラジャーカップ用基材を作製した。
【００１７】
（比較例１）
実施例の繊維ウェブに繊維間結合剤としてアクリル酸エステルエマルジョン溶液を用いて、実施例と同様にして、目付１２０ｇ／ｍ2 、厚み１０ｍｍのブラジャーカップ用基材を作製した。
【００１８】
（比較例２）
実施例の繊維ウェブに繊維間結合剤としてポリウレタンエマルジョンを用いて、実施例と同様にして、目付１２０ｇ／ｍ2 、厚み１０ｍｍのブラジャーカップ用基材を作製した。
【００１９】
次に、実施例及び比較例１、２のブラジャーカップ用基材の試験片（巾１０ｃｍ×長さ１０ｃｍ）である実施例品、比較例品１、２を用いて、洗濯耐久性、耐光性、反撥弾性及び触感を評価するために、下記の試験を行った。
【００２０】
Ａ．洗濯試験：ＪＩＳ−Ｌ−０２１７「繊維製品の取扱いに関する表示記号及びその表示方法」の別表記号別の試験方法（１）洗い方（水洗い）番号１０３に規定の試験方法を１０回繰り返し行った。そして、試験前後の寸法変化率と引張強度保持率を算出した。
【００２１】
Ｂ．耐光性試験：ＪＩＳ−Ｌ−０８４２「カーボンアーク燈光に対する堅ろう試験方法」による紫外線２０時間照射を行った後、Ｌａｂ表色系による物体色の表示方法（ＪＩＳ−Ｚ−８７２９）によって色度を測定し、色差表示方法（ＪＩＳ−Ｚ−８７３０）によって色差ΔＥを求めた。この試験によって、色差の値が小さいほど耐光性に優れていることが判る。
【００２２】
Ｃ．反撥弾性試験：試験片１０枚を重ねた上にガラス板（１０×１０ｃｍ、５０ｇｆ）を載せ、四辺より１０枚分の高さを測定し、１枚当たりの厚みの平均値（ａ）を算出する。次に、ガラス板の上に重り（１９５０ｇｆ）を載せて全重量を２０００ｇｆになるようにして、３０秒経過後に四辺より１０枚分の高さを測定し、１枚当たりの厚みの平均値（ｂ）を算出する。その後、重り（１９５０ｇｆ）を除いて３０秒間放置し、四辺より１０枚分の高さを測定し、１枚当たりの厚みの平均値（ｃ）を算出する。そして、圧縮率（％）と圧縮弾性回復率（％）を数式１と数式２よりそれぞれ算出した。
【００２３】
【数１】
2005240233.tif 000002
【００２４】
【数２】
2005240233.tif 000003
Ａ、Ｂ、Ｃの各試験後の結果を表１に示す。
【００２５】
【表１】
2005240233.tif 000004
表１から明らかなように、本発明に係る実施例品は、比較例品１、２に比較して、寸法変化率、引張強度保持率及び色差が向上し、また洗濯耐久性及び耐光性にも優れ、紫外線による黄変や劣化を防止できることが判明した。
【００２６】
また、実施例品は、比較例品１、２と比較して、圧縮率が高いことから柔らかくてソフトな触感を備え、かつ圧縮弾性回復率が高いことから反撥性に優れていることが確認できた。
【手続補正書】
【提出日】平成16年9月24日(2004.9.24)
【手続補正１】
【補正対象書類名】特許請求の範囲
【補正対象項目名】請求項１
【補正方法】変更
【補正の内容】
【請求項１】
不織布の構成繊維間をスチレン系エラストマーとパラフィン系オイルとの混合物で固定したことを特徴とするブラジャーカップ用基材。
【手続補正２】
【補正対象書類名】特許請求の範囲
【補正対象項目名】請求項３
【補正方法】変更
【補正の内容】
【請求項３】
スチレン系エラストマーとパラフィン系オイルとの混合比が１：０．５〜１０である請求項１に記載のブラジャーカップ用基材。
【手続補正３】
【補正対象書類名】明細書
【補正対象項目名】００１３
【補正方法】変更
【補正の内容】
【００１３】
スチレン系エラストマーしては、スチレン−ポリ（エチレン−ブチレン）−スチレン；ＳＥＢＳ、スチレン−ポリ（エチレン−プロピレン）−スチレン；ＳＥＰＳ、スチレン−エチレン−エチレン−プロピレン−スチレン；ＳＥＥＰＳ、スチレン−エチレン−プロピレン；ＳＥＰなどスチレンブロックとオレフィン構造のエラストマーブロックで構成された、ジブロック、トリブロックのブロック共重合体を用いることができるが、耐光性やエラストマー特性を考慮すると、トリブロック共重合体のＳＥＢＳ、ＳＥＰＳ、ＳＥＥＰＳを用いるのが好ましい。